(57)【要約】本発明は、基材４に塗布された塗装膜５の乾燥度を非接触的に、それゆえ非破壊的に測定するための装置１に関する。本発明においては、前記装置が、電磁波放射のための少なくとも１つの送信機２と、塗装膜５へと放射された電磁波の吸収を測定するための少なくとも１つの受信機７と、測定手段８とを備えている。測定手段８においては、受信機７によって測定されたそのままの測定値が処理され、そして、そこから計算された塗装膜５の乾燥度が表示される。マイクロ波又は近赤外領域の赤外線が測定用電磁波として用いられ、どちらの場合でも、一定波長にて吸収Ａ（ｔ）の時間依存的な少なくとも１種の測定が行われる。赤外線放射機を備えた乾燥手段は、乾燥度が予め設定したものに到達したときに、制御及び調整手段９によって自動的に電源が切られ得る。前記乾燥手段は、乾燥度の測定の結果、高水準の正確さで電源が切られ、これによって、非常に優れた再現性及び高品質な塗装という結果になる。さらに、本発明は、前記装置１を用いて塗装膜５の乾燥度を決定するための方法であり、近赤外領域における赤外線又はマイクロ波を用いるものである。【選択図】  図２
2011529785.tif 000002
【特許請求の範囲】
【請求項１】
基材（４）上の塗装膜（５）、具体的には飛行体の外被膜の乾燥度を非接触的に決定するための装置であって、
電磁波を放射するための少なくとも１つの送信機（２）と、少なくとも１つの受信機（７）と、測定手段（８）とを備え、前記少なくとも１つの送信機（２）から放射される電磁波がマイクロ波（３）であり、マイクロ波（３）の少なくとも１種の一定波長（λ）にて、時間依存性のマイクロ波の吸収（Ａ）を決定することにより前記乾燥度を測定可能であり、時間に対する吸収（Ａ）の変化から生じた測定曲線の傾斜を前記測定手段（８）を用いて決定することが可能である装置。
【請求項２】
前記測定手段（８）が制御及び／又は調整手段（９）に結合していることを特徴とする請求項１記載の装置。
【請求項３】
少なくとも１つの乾燥手段（１０）が備えられ、該乾燥手段が、塗装膜（５）の到達した乾燥度に応じて前記制御及び／又は調整手段（９）によって制御される、具体的には、予め設定した乾燥度に到達したときに自動的に電源が切られることを特徴とする請求項１又は２記載の装置。
【請求項４】
前記マイクロ波（３）が１ｍｍから１ｍの間の波長領域を有することを特徴とする請求項１〜３の少なくともいずれか１項に記載の装置。
【請求項５】
前記送信機（２）から放射される電磁波の波長（λ）が、波長依存性及び時間依存性の吸収（Ａ）を測定するために変化することを特徴とする請求項１〜４の少なくともいずれか１項に記載の装置。
【請求項６】
請求項１〜５の少なくともいずれか１項に記載された装置（１）を用いて基材（４）上の塗装膜（５）の乾燥度を決定するための方法であって、
マイクロ波の時間依存性の吸収（Ａ）を、具体的には１ｍｍから１ｍの間の少なくとも１種の一定波長にて決定することによって塗装膜（５）の乾燥度を決定し、前記塗装膜（５）の乾燥度を算定すべく、時間に対する吸収（Ａ）の変化から生じた測定曲線の傾斜を前記測定手段（８）の使用によって決定することが可能であることを特徴とする方法。
【請求項７】
時間間隔をおいて、特に４８時間までの期間をかけて前記吸収（Ａ）を評価することを特徴とする請求項６記載の方法。
【発明の詳細な説明】
【技術分野】
【０００１】
本発明は、基材上の塗装膜、具体的には飛行体の外被膜の乾燥度を非接触的に決定するための装置に関する。
【背景技術】
【０００２】
色に関する旅客機のデザインの観点でますます多様化している顧客の要求を満たすべく、多種多様の機構が飛行体の塗装のために採用されなければならない。例えば、用いられる塗料の種類、並びに塗装建屋内の気温及び湿度は、重要な因子である。さらに、例えば、塗料が単一成分のものであるか又は複数成分組成のものであるかによって、また、塗料が水溶性であるか又は溶剤に基づくものであるかによって、硬化時間が大幅に変化することから、用いられる塗料の化学組成は、重要な役割を有する。
【０００３】
現状、塗装膜の各硬化度は、通常、手作業の力学的試験によって決定されている。これらの試験においては、鋭い刃を有する測定部材が塗装膜に押し当てられる。塗装膜における測定部材のノッチ効果が大きいほど、塗装膜の硬化が進行していないことになる。この決定方法の重大な欠点は、完全な状態の塗装膜が損なわれることにある。さらに、この決定方法は、自動化できず、測定の不確実性が比較的高い。
【０００４】
乾燥設備は、非常に大きな電気エネルギー入力を必要とするものであるところ、具体的には赤外線放射機などの乾燥設備が、現状、製造工程を迅速化するために塗料の乾燥において用いられている。塗装された飛行体の工程時間を短くするために、また、エネルギー消費を最適化するために、乾燥設備の稼動時間をできるだけ短くすること、及び、塗装膜の乾燥度に応じて乾燥設備を制御できるようにすることが望ましい。これは、現状用いられている手作業の測定方法では、成し遂げられない。
【発明の概要】
【発明が解決しようとする課題】
【０００５】
それゆえ、本発明の課題は、自動的且つ非接触的な方式によって高水準の正確性を同時に達成しつつ塗装膜の乾燥度を決定することが可能である装置を作ることにある。本発明のさらなる課題は、乾燥度の測定を行うための方法を提供することにある。
【課題を解決するための手段】
【０００６】
この課題は、まず、請求項１記載の特徴を有する装置によって達成される。
【０００７】
前記装置が、電磁波放射のための少なくとも１つの送信機と、少なくとも１つの受信機と、測定手段とを備えていることにより、塗装膜の乾燥度が、初めて非接触的且つ定量的な方式で高水準の正確性を有しつつ測定され得る。適切な波長の電磁波が送信機によって塗装膜の表面に放射される。塗装膜の表面にて反射された（拡散された）電磁波の強度は、受信機によって決定され、また、さらなる評価のために測定設備へ伝えられ、そして、その時点での塗装膜の乾燥度が決定される。
【０００８】
前記装置は、１ｍｍから１ｍの間の波長を有するマイクロ波領域の電磁波を用いて、又は、代わりに、０．８μｍから２．５μｍの間の波長を有する近赤外線（ＮＩＲ）領域の電磁波を用いて操作され得る。
【０００９】
どちらの場合においても、乾燥工程の過程における塗装膜内で起こる物理化学的な変化、例えば、各溶媒（水又は化学溶媒）の外方側への拡散、重合過程などが検知される。
【００１０】
マイクロ波が用いられる場合、マイクロ波は、所定の送信機から、塗装膜がある基材へと放射される。受信機は、反射によって引き起こされる測定信号を生じる。測定信号は、例えば拡散反射の結果生じた損失だけでなく、塗装膜及び基材における吸収の結果生じた損失も含んでいる。送信機及び受信機から塗装膜への距離と、送信機の放射強度とが塗料の乾燥の測定において一定に保たれていれば、拡散反射による損失も変化せず、受信機によって受信されたマイクロ波の強度は、塗料における吸収のみによって決まるとみなされる。特定波長における吸収は、同様に塗料の乾燥度に関連している塗料の電気的誘電率（絶縁定数）によって決まる。誘電率と乾燥との間には相関関係があることから、乾燥度は、吸収をそれぞれ測定することによって決定され得る。しかしながら、マイクロ波の絶対的な強度の情報は、必要でない。なぜなら、一定の出力強度のもと、また、他の一定の環境条件のもとで、マイクロ波の測定曲線の一次導関数が時間の経過に伴って決定されることにより、受信機によって受信されたマイクロ波の時間に対する変化のみが評価されるからである。
【００１１】
しかしながら、赤外線が用いられる場合、塗料における分子結合は、誘起されて振動する。そもそも異なる分子結合は、誘起されるためには、異なるエネルギー（周波数、Ｗ＝ｈ＊ｆ）を要する。それゆえ、特定の分子構造は、いずれの場合にも特定の周波数によってのみ誘起される。誘起された結果、放射されたエネルギーは、塗料における運動エネルギー（熱）へと変換され、そして完全に吸収される。従って、分子の特定官能基は、いずれの場合においても、特有の波長を吸収する。それゆえ、乾燥工程において変化する塗料中の化学結合の情報は、近赤外領域における電磁波放射によって塗料の乾燥特性を観測するために必要である。この一具体例が、具体的には水溶性塗料の場合において、乾燥工程中に揮発する水である。測定された曲線は、主として水分子によって吸収される周波数及び波長の測定から決定され、その曲線においては、この周波数の反射は、最大になるまで時間とともに増加する。他の分子群の場合においては、例えば、新たな分子群が複数成分組成の塗料を硬化する間に作られるときに、時間とともに吸収が増加し得る。しかしながら、乾燥工程の継続中にわたって時間に対する反射の変化が測定され得る周波数は、用いられる特定の塗料系統に依存していずれの場合においても、常に存在する。
【００１２】
一方、前記装置は、時間に対する反射測定の動向から得られた、測定曲線の傾斜のみを評価することから、絶対的な放射強度の情報は、赤外線放射を採用するときには重要でない。
【００１３】
この装置をさらに改良したものとして、測定設備が制御及び／又は調整手段に結合したものが提供される。
【００１４】
このことは、全体的な測定及び評価の結合が装置内で自動化され得ることを意味する。さらに、結合された制御及び／又は調整手段は、装置内においてさらなる関数群を制御することを可能にする。
【００１５】
さらに有利な構成として、少なくとも１つの乾燥設備、具体的には、少なくとも１つの電動赤外線放射機が提供される。該乾燥設備は、塗装膜の到達した乾燥度に応じて、制御及び／又は調整手段によって制御され、具体的には、所望の乾燥度に到達したときに自動的に電源が切られる。
【００１６】
このようにして、自動的に作動する乾燥手段は、完全に自動化された塗装手段における最終段階にて提供され得る。
【００１７】
本発明のさらなる構成としては、送信機によって放射される電磁波が短波長赤外線であるものが提供される。
【００１８】
これにより、マイクロ波を用いる測定と比較して、前記装置の構造が単純なものになる。近赤外線は、好ましくは０．８μｍから２．５μｍの間の波長のスペクトル領域にて、送信機によって放射され、受信機によって感知され、乾燥度を定量化すべく測定手段によって測定及び評価される。
【００１９】
前記装置のさらに好ましい構成が、さらなる請求項において示されている。
【００２０】
加えて、本発明の課題は、請求項１０又は１２のいずれかの方法によって達成される。これにより、乾燥度は、近赤外線（ＮＩＲ）の波長に応じて拡散反射を測定することにより、又は、特定波長を有するマイクロ波の拡散反射を測定することにより、どの場合においても４８時間までの全乾燥期間をかけて前記装置によって決定される。個々の吸収測定の間における時間間隔は、測定手段における記憶容量に応じて１秒から１０分の間の範囲で動く。
【００２１】
前記方法を用いることにより、基材に塗布された塗装膜の硬化度を、非接触的な様式、及び、それゆえ非破壊的な様式で比較的正確に決定することが初めて可能になり、これにより、初めて完全に自動化された塗布及び乾燥機構への統合が可能になる。
【図面の簡単な説明】
【００２２】
【図１】経過乾燥時間にわたって百分率にて塗装膜の乾燥度の動向を分により示したグラフ。
【図２】マイクロ波領域において電磁波放射を用いる装置の構造を模式的に示した図。
【図３】近赤外線（ＮＩＲ）領域において電磁波を放射する装置を用いて決定した測定曲線を示した図。
【図４】λ＝１４８０ｎｍの波長を用いて図３における測定曲線から決定した、時間に対する吸収Ａ（λ，ｔ）の動向、及び、本課題のために数学的に計算した近似曲線を示す図。
【発明を実施するための形態】
【００２３】
図１のグラフは、例としてまず、時間に対する乾燥工程の塗装膜における動向を示しており、本発明の装置を用いて決定できるものである。
【００２４】
どの場合においても、到達した乾燥度は、グラフの縦方向ｙ軸において百分率として表され、一方、既に経過した乾燥時間は、水平方向ｘ軸において表されている。ｔ2＝１００分、即ち、時間ｔ後の乾燥曲線の微分係数、つまり傾斜Ｓが、約０．６（３５°に相当）の値に達したとき、乾燥度が既に約８０％に達している。それゆえ、乾燥期間ｔ2−ｔ1のさらなる延長は、通常、測定された曲線がいったんｔ2＝１００分において０．６以下の傾斜Ｓになると、もはや目的にかなうものではない。飛行構造体において用いられる塗料系統の場合、Ｓ≦０．３の値は、既に乾燥工程の自動制御のための適切な終了基準になっている。
【００２５】
図２は、基材に塗布された塗装膜におけるその時点における乾燥度又は硬化度を決定するための装置の基本的な構造を示している。
【００２６】
前記装置１は、マイクロ波領域において最初の変化として電磁波を放射する送信機２を備えている。前記送信機２は、通常、ドライブエレクトロニクス（図示せず）と、該ドライブエレクトロニクスとつながっており放射される電磁波の各波長に対応する放射機とを備えている。
【００２７】
前記送信機２は、基材４に塗布された塗装膜５にマイクロ波３を放射する。塗装膜５で反射されたマイクロ波６は、いずれの場合においても、用いられる電磁波に対応した受信機７によって感知される。即ち、マイクロ波の場合には、例えばアンテナによって感知される。そして、アンテナ７によって感知されたそのままの測定値を、増幅し、処理（フィルターをかけるなど）し、デジタル化し、また、数学的に評価すべく、最終段階にて接続されている測定手段へ伝える。測定手段８においては、塗装膜５及び／又は基材４にて反射され受信機によって受信されたマイクロ波が測定される。好ましくは、そのままの測定値は、測定手段８において予め数学的に処理される。測定手段８において増幅され、処理され、評価された測定値は、例えば、予め選択された乾燥度に到達したときに自動的に乾燥手段の電源を切るために、出力手段によって直接的に表示されるか、及び／又は、制御および調整手段９に伝えられる。例えば、特定の波長又は周波数（λ＊ｆ＝ｃ）における、時間に対する吸収Ａ（λ，ｔ）の動向は、適当な計測器、表示装置、監視装置、スクリーンなどにおいて映像として表され得る。
【００２８】
適当な乾燥手段は、好ましくは、大面積の塗装膜５の温度をできるだけ均一となるように制御すべく、また、乾燥工程を促進できるように、列をなして配置され電動操作される複数の赤外線放射機１０を備えている。測定手段８及び制御及び調整手段９は、統合されたコンピュータ設備、具体的には、標準的なパーソナルコンピュータ（例えばＰＣ）の構成要素になり得る。
【００２９】
送信機２から放射されるマイクロ波は、同様に塗装膜５の硬化度に影響されるその時の誘電率に対応して、塗装膜５及び／又は基材４において吸収される。塗装膜５又は基材４によって反射された、又は吸収されなかったマイクロ波の一部は、続いて、受信機７によって測定される。マイクロ波の送信機２としての放射機、及び受信機７としてのアンテナは、不可欠な構成要素として設置されている。測定手段８においては、吸収Ａ（ｔ）は、一般的に知られているように、送信機２によって放射されたマイクロ波３の強度と、受信機７によって決定される反射されたマイクロ波６の強度との間の差から決定され、この吸収は、塗装膜５の乾燥度の動向と相互に大きく関連している。そして、制御及び／又は調整手段９は、例えば、問題となる乾燥時間ｔ1、即ち乾燥工程の開始ｔ0の１００分後にて、測定された曲線（図１参照）の傾斜Ｓが例えば０．３未満又は０．３になるとき、この場合では乾燥時間を過度に延長することによってもさらに高い乾燥度にもはや到達しないことから、単数又は複数の赤外線放射機１０で構成された乾燥手段の電源を切ることができる。傾斜Ｓは、問題となる乾燥時間ｔ1において測定された曲線に当てられた接線の勾配に相当する。さらに、マイクロ波の波長は、波長依存性及び時間依存性の吸収Ａ（λ，ｔ）の動向を決定するために、変化させることができる。
【００３０】
代わりの改良例（図面において図示せず）においては、装置１は、０．８μｍから２．５μｍの間（“ＮＩＲ線”）の“近赤外領域”又は“近赤外波長分布”における電磁波を用いて操作される。この場合、拡散反射測定方法が測定方法として用いられる。斯かる改良例においては、例えば、近赤外領域の一定の波長を有する電磁波を塗装膜５に放射する単数又は複数の半導体ＩＲダイオードによって、送信機が構成され得る。受信機７は、例えば、塗装膜５又は基材にて反射された赤外線を評価するための少なくとも１つの光ダイオードを備え、受信機にて受信された拡散ＩＲ線は、電気的な出力信号へ変換され、即ち、結果として測定手段８において処理され、具体的には、増幅され、デジタル化され、また、時間に対する微分係数により数学的に処理される。ここで注目される時間に対する吸収Ａ（λ，ｔ）における変化は、試されたそれぞれの波長にて、受信機７が発生した測定信号から決定され得る。塗料の乾燥は、通常、測定された曲線の傾斜Ｓ≦０．３にて終了するとみなされる（図１参照）ことから、送信機２によって放射された近赤外領域の波長又は周波数について電磁波の正確な強度の情報は、必要でない。この点において、絶対数値的な測定は、それゆえ重要でない。
【００３１】
送信機２によって放射された近赤外線又はＩＲ線は、塗装膜５に含まれる分子の振動準位のエネルギー領域にある。即ち、ＩＲ線の吸収は、それに応じて分子内結合が振動することを促す。このような振動の状況は、例として図３のグラフに示されるように、山及び谷の形で、測定された吸収スペクトルＡ（λ，ｔ）において可視化される。放射される線に関連するエネルギー又は周波数は、いずれの場合においても一般的な結合に特有のものであることから、個別の化学成分又は分子が特定され得る。塗装膜５の組成又は成分が連続的に変化し、結果として複雑な物理化学的工程が起きることによって乾燥工程が行われ、そして、組成及び材料におけるこれらの変化が、測定されたＩＲ吸収スペクトルにおける変化に反映され、基材４上の塗装膜５における硬化又は乾燥の進行のそれぞれの程度がその時点にて導き出される。
【００３２】
図３、４に示した測定された吸収Ａ（λ、ｔ）の曲線は、単にその定性的な動向を反映しており、定量的な吸収の値を決定することを意図するものではない。例えば、約λ＝１４８０ｎｍのＩＲ線の波長における吸収Ａ（λ、ｔ）の動向を測定することは、上述した装置１を用いて決定した図３における測定曲線が示すように、飛行構造体において現在用いられている塗料又は塗料系統の乾燥度を決定するために優れたものであることが判明した。λ＝１４８０ｎｍの波長は、具体的には、塗装膜に含まれるウレタン基（−ＣＯ−ＮＨ−Ｒ）に特有なものであり、塗装膜５における開始剤、及び／又は、溶剤、又は薄膜化剤の吸収が干渉することにより重複するものでもない。乾燥工程の０分における開始時間ｔ1から乾燥工程の例えば８００分における終了時間ｔ2までは、吸収の値Ａ（λ、ｔ）が最小値になるまで急激に低下することが、測定された曲線によって明確に示されている。別の塗料系統の場合、評価に関連している、時間に対する吸収Ａ（λ、ｔ）の変化は、通常、異なる化学成分による別の波長にて起こる。例えば、水を基にした塗料系統の場合、水又は水蒸気の吸収波長が、重要なものになる。
【００３３】
その結果、λ＝１．４８μｍにおける吸収の値Ａ（λ、ｔ）の動向は、基材上の塗装膜５における乾燥処理の進行と非常に強く相互に関連する。この波長において決定された吸収の値Ａ（λ＝１４８０ｎｍ，ｔ）は、−測定手段８において随意的に必要とされる数学的な中間作業の後−塗装膜５のその時点における乾燥度の測定においていずれの場合でも有利に利用され得る。
【００３４】
図４において実線で描かれた測定曲線は、固定された１４８０ｎｍ  Ａ（λ＝１４８０ｎｍ，ｔ）の赤外波長により、例えばｔ1＝０分からｔ2＝８００分の間で塗装膜５の全乾燥期間をかけて装置１を用いて測定された吸収Ａ（λ、ｔ）を示している。点線は、測定された吸収Ａ（λ、ｔ）の曲線に対し、既知の数学的加工方法によって得られた数学的な近似曲線を示している。図に示すように、この近似曲線は、乾燥時間ｔ（分）において塗装膜５の乾燥度を百分率にて直接的に読み取ることができる図１の曲線が逆になったものになっている。このようにして、図１の乾燥曲線を直接的に導き出せる図４の近似曲線は、図４の未加工の測定曲線を反転することにより決定され得る。
【００３５】
図１の乾燥曲線から得られる値は、必要であれば、装置１の使用者により表示のために直接利用され得る。
【００３６】
しかしながら、図１の測定曲線の傾斜Ｓを追跡すること、即ち、特定の波長での近赤外領域における時間に対する吸収Ａ（λ、ｔ）の変化を単に追跡することは、例えば、赤外線放射機１０が制御及び調整手段９によって傾斜値Ｓ≦０．３において電源停止されるといった方法によって、赤外線放射機１０を備えた作動中の乾燥手段を十分に制御できるものである。
【００３７】
さらなる実施形態を以下に提示する。
【００３８】
実施形態１：基材（４）上の塗装膜（５）、具体的には飛行体の外被膜の乾燥度を非接触的に決定するための装置（１）であり、該装置（１）は、電磁波放射のための少なくとも１つの送信機（２）と、少なくとも１つの受信機（７）と、測定手段（８）とを備えている。
【００３９】
実施形態２：前記測定手段（８）が制御及び／又は調整手段（９）と結合している実施形態１の装置（１）である。
【００４０】
実施形態３：実施形態１又は２のどちらかの装置（１）であって、少なくとも１つの乾燥手段、具体的には少なくとも１つの電動赤外線放射機（１０）を備えた装置が提供され、前記乾燥手段は、塗装膜（５）の到達した乾燥度に応じて、制御及び／又は調整手段（９）によって制御され得るものであり、具体的には、予め設定された乾燥度に到達したときに自動的に電源を停止できるものである。
【００４１】
実施形態４：実施形態１〜３のいずれかの装置（１）であって、少なくとも１つの送信機（２）から放射される電磁波が、近赤外領域における短波長赤外線、具体的には０．８μｍから２．５μｍの間の波長を有するものである。
【００４２】
実施形態５：実施形態４の装置（１）であって、塗装膜（５）の乾燥度が、赤外線の少なくとも１種の一定波長λにて、時間依存性の吸収Ａ（λ、ｔ）を決定することにより測定され得るものである。
【００４３】
実施形態６：実施形態４又は５の装置（１）であって、送信機（２）によって放射される赤外線の波長λが、波長依存性及び時間依存性の吸収Ａ（λ、ｔ）を測定するために変化し得るものである。
【００４４】
実施形態７：実施形態１〜３のいずれかの装置（１）であって、少なくとも１つの送信機（２）によって放射される電磁波が、マイクロ波、具体的には、１ｍｍから１ｍの間の波長領域にあるものである。
【００４５】
実施形態８：実施形態７の装置（１）であって、乾燥度が、マイクロ波の少なくとも１種の一定波長λにて、時間依存性のマイクロ波の吸収Ａ（λ、ｔ）を決定することにより測定され得るものである。
【００４６】
実施形態９：実施形態７又は８の装置（１）であって、送信機（２）によって放射されるマイクロ波の波長λが、波長依存性及び時間依存性の吸収Ａ（λ、ｔ）を測定するために変化し得るものである。
【００４７】
実施形態１０：具体的には、請求項１〜６のいずれかに記載の装置（１）によって、基材（４）上の塗装膜（５）の乾燥度を決定するための方法であって、近赤外領域における赤外線の時間依存性の吸収Ａ（λ、ｔ）を決定することによって塗装膜（５）の乾燥度を決定し、具体的には、０．８μｍから２．５μｍの間の少なくとも１種の一定の波長にて決定するものである。
【００４８】
実施形態１１：実施形態１０の方法であって、時間間隔をおいて、特に、４８時間までの期間をかけて吸収Ａ（λ、ｔ）を評価するものである。
【００４９】
実施形態１２：具体的には、実施形態７〜９のいずれかに記載の装置（１）によって、基材（４）上の塗装膜（５）の乾燥度を決定するための方法であって、マイクロ波の時間依存性の吸収Ａ（λ、ｔ）を決定することによって塗装膜（５）の乾燥度を決定し、具体的には、１ｍｍから１ｍの間の少なくとも１種の一定の波長にて決定するものである。
【００５０】
実施形態１３：実施形態１２の方法であって、時間間隔をおいて、特に、４８時間までの期間をかけて吸収Ａ（ｔ）を評価するものである。
【符号の説明】
【００５１】
１：装置
２：送信機（ＮＩＲ／マイクロ波）
３：マイクロ波（放射されたもの）
４：基材（例えば、機体の一部分の表面）
５：塗装膜
６：マイクロ波（反射されたもの）
７：受信機
８：測定手段
９：制御及び／又は調整手段
１０：赤外線放射機
【図１】
2011529785.tif 000003
【図２】
2011529785.tif 000004
【図３】
2011529785.tif 000005
【図４】
2011529785.tif 000006
【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
基材（４）上の塗装膜（５）、具体的には飛行体の外被膜の乾燥度を非接触的に決定するための装置であって、
電磁波を放射するための少なくとも１つの送信機（２）と、少なくとも１つの受信機（７）と、測定手段（８）とを備え、前記少なくとも１つの送信機（２）から放射される電磁波がマイクロ波（３）であり、マイクロ波（３）の少なくとも１種の一定波長（λ）にて、時間依存性のマイクロ波の吸収（Ａ）を決定することにより前記乾燥度を測定可能であり、前記塗装膜（５）の乾燥度を算定すべく、時間に対する吸収（Ａ）の変化から生じた測定曲線の傾斜を前記測定手段（８）を用いて決定することが可能である装置。
【請求項２】
前記測定手段（８）が制御及び／又は調整手段（９）に結合していることを特徴とする請求項１記載の装置。
【請求項３】
少なくとも１つの乾燥手段（１０）が備えられ、該乾燥手段が、塗装膜（５）の到達した乾燥度に応じて前記制御及び／又は調整手段（９）によって制御される、具体的には、予め設定した乾燥度に到達したときに自動的に電源が切られることを特徴とする請求項１又は２記載の装置。
【請求項４】
前記マイクロ波（３）が１ｍｍ及び１ｍの間の波長領域を有することを特徴とする請求項１〜３の少なくともいずれか１項に記載の装置。
【請求項５】
請求項１〜４の少なくともいずれか１項に記載された装置（１）を用いて基材（４）上の塗装膜（５）の乾燥度を決定するための方法であって、マイクロ波の時間依存性の吸収（Ａ）を、具体的には１ｍｍ及び１ｍの間の少なくとも１種の一定波長にて決定することによって塗装膜（５）の乾燥度を決定し、前記塗装膜（５）の乾燥度を算定すべく、時間に対する吸収（Ａ）の変化から生じた測定曲線の傾斜を前記測定手段（８）の使用によって決定することが可能であることを特徴とする方法。
【請求項６】
時間間隔をおいて、特に４８時間までの期間をかけて前記吸収（Ａ）を評価することを特徴とする請求項５記載の方法。
【国際調査報告】
2011529785.tif 000007
2011529785.tif 000008
2011529785.tif 000009
2011529785.tif 000010
2011529785.tif 000011
2011529785.tif 000012